(57)【特許請求の範囲】
【請求項１】
接着力促進用プライマー組成物を支持体表面に施用し、次いで、硬化性シーラント、接着剤もしくは被覆剤配合物を当該下塗り処理をした支持体に施用し、当該硬化性シーラント、接着剤もしくは被覆剤配合物を硬化させることを含む方法であって、前記プライマー組成物が：
（ｉ）  2-(3,4-エポキシシクロヘキシル)-エチルトリエトキシシラン、2-(3,4-エポキシシクロヘキシル)-エチルトリイソプロポキシシラン、2-(3,4-エポキシシクロヘキシル)-エチルトリイソブトキシシラン、3-グリシドキシプロピルトリイソブトキシシラン、3-メタクリロキシプロピルトリエトキシシラン、3-メタクリロキシプロピルトリイソプロポキシシラン、3-メタクリロキシプロピルトリイソブトキシシラン、ビニルトリイソプロポキシシラン、ビニルトリイソブトキシシラン、3-アクリロキシプロピルトリエトキシシラン、3-メルカプトプロピルトリエトキシシラン、ビニルメチルビス-(イソプロポシ)シラン、3-メタクリロキシプロピルメチルジブトキシシラン、1,2-ビス-(アルコキシ)シリルエタン類およびトリス(3-トリエトキシシリルプロピル)イソシアヌレートからなる群から選択される、少なくとも１種のアルコキシシランであって、２５℃の水中で０〜８．０重量％の溶解度を有するプライマー０．１〜３０重量％；
（ｉｉ）  ポリオキシエチレンアルキルエーテル類、ポリオキシエチレンアルキルフェニルエーテル類、ポリオキシエチレン脂肪酸エステル類、ソルビタン脂肪酸エステル類、およびポリオキシエチレンソルビタン脂肪酸エステル類からなる群から選択される、少なくと１種のノニオン性界面活性剤からなるプライマー０．２〜２０重量％；ならびに
（ｉｉｉ）水からなるプライマー３０〜９９．７５重量％
を含む水性エマルションであり、当該水性エマルションのｐＨが５．５〜８．５である、上記方法。
【請求項２】
前記プライマー組成物が乳化された有機錫、水溶性第三級アミンおよびイミダゾールからなる群から選択される少なくとも１種の触媒をさらに含む請求項１に記載の方法。
【請求項３】
前記ノニオン性界面活性剤がソルビタン脂肪酸エステル類、ポリオキシエチレンソルビタン脂肪酸エステル類またはその混合物である請求項１に記載の方法。
【請求項４】
アルコキシシランの溶解度が２５℃の水中で０〜１重量％である請求項１に記載の方法。
【請求項５】
前記硬化性シーラント、接着剤もしくは被覆剤配合物の施用を未乾燥プライマーに行う請求項１に記載の方法。
【請求項６】
前記硬化性シーラント、接着剤もしくは被覆剤配合物がアクリルラテックス、ポリウレタンラテックス、高固形分ウレタン、エポキシまたはシリコーンを含む請求項１に記載の方法。
【請求項７】
前記シランが2-(3,4-エポキシシクロヘキシル)-エチルトリエトキシシシランからなる群から選択する請求項１に記載の方法。
【請求項８】
第１の接着力促進用プライマー部および第２の硬化性樹脂部を含む二液型の、シーラント、接着剤または被覆剤系であって、シール、接着結合または被覆を行うために支持体に逐次的に施用するようになっている二液部であり、前記プライマーが：
（ｉ）  2-(3,4-エポキシシクロヘキシル)-エチルトリエトキシシラン、2-(3,4-エポキシシクロヘキシル)-エチルトリイソプロポキシシラン、2-(3,4-エポキシシクロヘキシル)-エチルトリイソブトキシシラン、3-グリシドキシプロピルトリイソブトキシシラン、3-メタクリロキシプロピルトリエトキシシラン、3-メタクリロキシプロピルトリイソプロポキシシラン、3-メタクリロキシプロピルトリイソブトキシシラン、ビニルトリイソプロポキシシラン、ビニルトリイソブトキシシラン、3-アクリロキシプロピルトリエトキシシラン、3-メルカプトプロピルトリエトキシシラン、ビニルメチルビス-(イソプロポシ)シラン、3-メタクリロキシプロピルメチルジブトキシシラン、1,2-ビス-(アルコキシ)シリルエタン類およびトリス(3-トリエトキシシリルプロピル)イソシアヌレートからなる群から選択される、少なくとも１種のアルコキシシランであって、２５℃の水中で０〜８．０重量％の溶解度を有するプライマー０．１〜３０重量％；
（ｉｉ）  ポリオキシエチレンアルキルエーテル類、ポリオキシエチレンアルキルフェニルエーテル類、ポリオキシエチレン脂肪酸エステル類、ソルビタン脂肪酸エステル類、およびポリオキシエチレンソルビタン脂肪酸エステル類からなる群から選択される、少なくと１種のノニオン性界面活性剤からなるプライマー０．２〜２０重量％；ならびに
（ｉｉｉ）水からなるプライマー３０〜９９．７５重量％
を含む水性エマルションであり、当該水性エマルションのｐＨが５．５〜８．５である、上記二液型の、シーラント、接着剤または被覆剤系。
【発明の詳細な説明】
【０００１】
【発明の背景】
シーラント剤、接着剤および被覆剤と共に使用するための慣用的なプライマー系は、通常、大量の有機溶媒と少量のシランカップリング剤およびフイルム形成剤とを含む。これらの溶媒系プライマーは支持体-シーラント界面に良好な接着力を付与し、そしてそれらは速乾性であるので使用するのに都合がよい。シランが一般に水系中で安定でないので、このようなプライマーのために有機溶媒は好適なキャリヤーである。しかし、揮発性有機化合物(volatile organic compound: VOC)の放出に関する環境問題が増加するにつれ、可能なときはいつでもこのような放出を排除するかまたは放出を少なくするのが好ましい。
【０００２】
米国特許第4,309,326号明細書は、水-乳化性不飽和シリル化ポリエステル樹脂、EVAコポリマーおよび酢酸ビニルと予め加水分解した水溶性オルガノシランとのコポリマーを含むガラス繊維用水性ポリエステルサイズ剤エマルションを開示する。
【０００３】
米国特許第4,394,418号明細書は、酢酸ビニルで共重合させた少量のシラン、水溶性シラン、非イオン性界面活性剤、ポリエチレン含有ポリマー、ガラス繊維潤滑剤、炭化水素酸および水を含有するシリル化ポリビニルアセテートラテックスの水性サイズ剤組成物を開示する。この特許で使用されているモノマーシラン類はエポキシシラン類およびアミノシラン類であり、水溶性シランを含有するアクリレートと混合できる。しかし、これらの組成物の貯蔵寿命は、概して、72時間未満である。
【０００４】
米国特許第5,393,330号明細書は、防水剤として使用される非置換もしくはハロゲン化アルキルトリアルコキシシラン類のエマルションを記載する。
米国特許第4,778,624号明細書は、置換および非置換アルキルシラン類由来のポリ(シルセスキオキサン)の安定な水性エマルションの製造方法を開示する。
【０００５】
水性プライマーのシランについての技術がここ数年開発されてきた。これらの開発のうちの殆どが、水に可溶性で水安定性加水分解物を形成する独特性にあるアミノシラン類を基礎としている。これらの方法のうち、米国特許第5,363,994号明細書は、水中で疎水性シランと組み合わせて0.5部までのアミノシランのプライマーとしての使用を教示する。非アミノシランカップリング剤の縮合を抑制するために、この水性プライマーは約2.0〜約5.5のpHを有することが要求される。
【０００６】
WO 9715700号明細書は、金属支持体のプライマーまたは変換処理(conversion treatment)として使用するための、濃リン酸水溶液中の予備加水分解アミノシランを記載する。しかし、水中でのシランの本来持つ不安定性が原因で、これらの水性プライマーは6か月未満の貯蔵寿命しかない。
【０００７】
米国特許第5,393,330号明細書は、コンクリート表面を疎水性化するためのシランエマルションの使用を記載する。
米国特許第5,686,523号および第5,714,532号各明細書（参照として本明細書に含める）は、架橋剤または接着力促進剤としての水性系被覆用またはシーラント配合物のための安定なエマルションに処方できる一連のアルコキシシラン類を記載する。この技術では、シラン類を樹脂系への添加剤として使用するか、または樹脂合成中に樹脂中に配合する。
【０００８】
米国特許第4,689,085号明細書は、プライマー配合物中のビスシリルアルカン類の使用を記載するが、これはエマルションでない。
【０００９】
【発明の概要】
本発明では、水不溶性または半可溶性シラン類（以下、詳細に記載する）のエマルションを、ガラス、金属、コンクリートおよびプラスチックを含む広範囲の支持体に対するポリマーシーラント剤、接着剤および被覆剤系の接着力を促進させるための水性プライマーとして使用できる。これらのプライマーは、最初支持体に施用すると、アクリル酸もしくはポリウレタン分散物、高固形分ポリウレタン類、エポキシ類およびRTVシリコーン類を含む種々の樹脂化学の接着力を改良し得る。プライマーに施用しようとする樹脂系はシラン接着力促進剤を含有していても含有していなくても良い。
【００１０】
これらの水性シラン系プライマーは、その他の水性シランプライマー系と比較するとき優れた貯蔵安定性を有し、良好な湿潤特性を有し、そして施用し、室温または高温のいずれでも硬化できる。水性系がこれらのプライマー上に施用される場合、施用前にプライマーが乾燥するのを待つ必要はない。
【００１１】
本発明はプライマー配合物から有機溶媒(VOC)を除去する顕著な利点を提供すると同時に、改良した接着力および優れた貯蔵安定性を提供する。
本明細書中で記載されるようにプライマー組成物を使用する二液型(two-part)プライマー／樹脂シーラント、接着剤および被覆剤は本発明の別の態様を構成する。
【００１２】
【本発明の詳細な記述】
プライマー組成物中に使用される接着力促進用シラン類は、
【００１３】
【化３】
0004467105.tif 000002
【００１４】
（式中、R1は3〜30個の炭素原子を有し、有機官能基で置換されている炭化水素基、または2〜30個の炭素のアルケニル基であり、R2はアルキル、アルコキシ置換アルキル、アリール、またはアラルキルであり、1〜12個の炭素原子を有し、R3はアルキルもしくはアルコキシ置換アルキル、アリール、またはアラルキル基であり、2〜10個の炭素原子を有し、そしてaは1〜3であり、bは0〜2であり、a+bは1,2,もしくは3である。）の一般構造式を有する水不溶性または僅かに可溶性のオルガノシラン類である。R1、R2、およびR3炭化水素基は環状、枝分かれしたまたは線状であることができる。
【００１５】
水不溶性または僅かに可溶性のシラン類という用語には、25℃の水に対して0〜8.0重量%の溶解度を持つアルコキシシラン類を含む。25℃の水に対して0〜1重量%の溶解度を持つ水不溶性アルコキシシラン類が好ましい。水溶性アルコキシシラン類は使用しない。このようなシラン類で調製される組成物は長期間（すなわち周囲条件で3〜4日）で安定でないからである。したがって、R基は水中のシランの低い溶解度を確実にするように選択されるべきである。
【００１６】
R1はアルキル、アラルキル、アルカリールまたはアリール基であることができ、各基はさらに少なくとも１個の有機官能基置換基を含む。具体的な例には、置換プロピル、イソプロピル、ブチル、イソブチル、アミル、イソアミル、ヘキシル、ヘプチル、オクチル、キシリル、ベンジル、フェニル、シクロペンチル、シクロヘキシル、フェニルメチル、フェニルエチル等がある。R1の置換基の具体例には、メルカプト、エポキシ、メタクリロキシ、アクリロキシ、クロロ、ブロモ、ヨード、シアノ、ケトン、アルデヒド、カルボキシレート、カルボン酸、シリルエステル（例えば、-SiR2b(OR3)3-b、ここで、R2およびR3は前で定義したとおりである）、アミン、アルキルアミン、ジアルキルアミン、アリールアミン、ジアリールアミン、ウレイド、アミド、イソシアヌレート、および前述のいずれかで置換されたアルコキシ基等がある。R1は3〜30個の炭素のアルケニル基、例えば、ビニル、アリル、オレイル、リノレイル、リノレニル等であっても良い。エポキシ置換基に関して、脂環式エポキシが、それらの優れた貯蔵寿命安定性のためにグリシジルエポキシ類より好適である。
【００１７】
R2は、メチル、エチル、n-プロピル、n-ブチル、n-ヘキシル、n-ヘプチル、n-オクチル、n-ノニル、n-デシル、ラウリル、シクロペンチル、シクロヘキシル、シクロヘプチル、シクロオクチル、イソプロピル、イソブチル、sec-ブチル、イソアミル、sec-アミル、4-メチル-2-ペンチル、2-エチルヘキシルおよびフェニルにより例示される。
【００１８】
R3は、エチル、n-プロピル、n-ブチル、n-ヘキシル、n-ヘプチル、n-オクチル、n-ノニル、n-デシル、シクロペンチル、シクロヘキシル、シクロヘプチル、シクロオクチル、イソプロピル、イソブチル、sec-ブチル、イソアミル、sec-アミル、4-メチル-2-ペンチル、2-エチルヘキシルおよびフェニルにより例示される。
【００１９】
上述したシラン化合物の例には、2-(3,4-エポキシシクロヘキシル)-エチルトリエトキシシラン、2-(3,4-エポキシシクロヘキシル)-エチルトリイソプロポキシシラン、2-(3,4-エポキシシクロヘキシル)-エチルトリイソブトキシシラン、3-グリシドキシプロピルトリイソブトキシシラン、3-メタクリロキシプロピルトリエトキシシラン、3-メタクリロキシプロピルトリイソプロポキシシラン、3-メタクリロキシプロピルトリイソブトキシシラン、ビニルトリイソプロポキシ、ビニルトリイソブトキシシラン、3-アクリロキシプロピルトリエトキシシラン、3-メルカプトプロピルトリエトキシシラン、ビニルメチルビス-(イソプロポシ)シラン、3-メタクリロキシプロピルメチルジブトキシシラン、さらに、1,2-ビス-(アルコキシ)シリルエタン類およびトリス(3-トリエトキシシリルプロピル)イソシアヌレートのようなビスまたはトリスシラン類等がある。
【００２０】
ここで使用するための乳化剤にはノニオン性、アニオン性またはカチオン性界面活性剤またはノニオン性とアニオン性もしくはカチオン性界面活性剤との混合物等がある。ノニオン性界面活性剤の例には、ポリオキシエチレンアルキルエーテル類、ポリオキシエチレンアルキルフェニルエーテル類、ポリオキシエチレン脂肪酸エステル類、ソルビタン脂肪酸エステル類、およびポリオキシエチレンソルビタン脂肪酸エステル類等がある。アニオン性界面活性剤の例には、脂肪酸塩、アルキルサルフェートエステル塩、アルキルベンゼンスルホネート、アルキルホスフェート、アルキルアリルサルフェートエステル塩、およびポリオキシエチレンアルキルホスフェートエステル等がある。カチオン性界面活性剤の例には、長鎖アルキルトリメチルアンモニウム塩、長鎖アルキルベンジルジメチルアンモニウム塩、およびジ（長鎖アルキル）ジメチルアンモニウム塩のような第四級アンモニウム塩等がある。本発明に有用な界面活性剤のさらに別のものには、1994 McCutcheon's Vol. 1: Emulsifies and Detergents, North American Edition (Manufacturing Confectioner Publishing Co., Glen Rock) 1994にに記載れているものがある（当該記載を参照として本明細書に含める）。
【００２１】
界面活性剤の適切なHLB（親水性親油性比）は、乳化される特定のアルコキシシランのHLBに対応して選択される。ある物質に関して最適のHLBにする選択方法は当業者に周知であり、ICI Americas Inc.による"The HLB System"に記載されている（当該文献を参照として本明細書中に含める）。
【００２２】
これらの乳化剤は、プライマー組成物中にプライマーの重量を基準に0/05〜30重量％、好ましくは0.2〜20重量％の量で適切に使用される。
水性プライマー配合物中に存在させる水の量は、典型的には、総プライマー組成物を基準に30〜99.75重量％である。
【００２３】
シリコンは、プライマーの重量を基準に0.1〜30重量％、好ましくは、0.1〜10重量％の範囲で存在すべきである。
第二の、非−接着力促進シランを、プライマーのその他の特性を改質するためにプライマーエマルションに添加できる。このようなシランは、式：
【００２４】
【化４】
0004467105.tif 000003
【００２５】
（式中、R4は、3〜30個の炭素原子を有するアルキル、アリール、アラルキルまたはアルカリール基であり、R2、R3、ならびにaおよびbは前で定義したとおりである。）を有する水不溶性または半可溶性化合物を含む。このようなシランの例には、メチルトリイソブトキシシラン、ジメチルジプロポキシシラン、エチルトリイソプロポキシシラン、ジエチルジプロポキシシラン、プロピルトリイソブトキシシラン、ブチルトリブトキシシラン、オクチルトリエトキシシラン、アミルトリブトキシシラン、アミルトリエトキシシラン、ドデシルトリエトキシシランおよびフェニルトリエトキシシラン、ならびにジメトルビス-(イソブトキシ）シラン、ジブチルビス-(イソプロポキシ)シラン、およびジフェニルジプロポキシシランのような水不溶性または半可溶性ビスシリルアルカン類等がある。シラン類のこの基は、接着界面をより疎水性にし、水による攻撃に対して一層抵抗性を与える傾向にある。このような第二シラン類の適切な量は約0.1〜約10％である。
【００２６】
シラン縮合触媒は、普通、本発明で使用されるプライマー組成物中では必要ない。しかし、シランの活性度に依存して、加水分解に対して安定なような触媒を、時々、プライマー配合物中に有利に使用できるが、当該触媒は貯蔵寿命が実際的でないほど短くなる点まで当該組成物を不安定化させないことを条件とする。所望される場合使用できる適当な触媒は乳化された有機錫、水溶性第三級アミン、イミダゾール等がある。かかる触媒の例は、有機チタン酸塩、有機錫、キレート化チタニウム、アルミニウムおよびジルコニウム化合物、ならびにそれらの組合せである。キレート化チタネートの例はジヒドロキシビス[2-ヒドロキシプロパナト(2-)-O1,O2)(2)チタネート、混合チタンオルトエステル錯体、TYZOR（登録商標）101, TYZOR GBA(アセチルアセトネートキレート)、ビス(エチル-3-オキソブタノラトO1,O3)ビス(2-プロパノラト)チタニウム、TYZOR CLA、イソプロポキシ(トリエタノラミナト)チタニウムおよびチタニウムのアルカノールアミン錯体であり、TYZOR 131、 LA、および101が好ましく、E. I. DuPont de Nemours and Co., Wilmington, Del.からすべて商業的に入手できる。有機錫触媒の例はFOMREZ（登録商標） UL-1, UL-22およびUL-32(Witoco Corp., Greenwich, Conn.から入手できる)ならびにジブチル錫ビス(1-チオグリセロール)である。この触媒はプライマー組成物を基準に0.05〜5％の量で使用できる。
【００２７】
湿潤剤(単一および複数)および／または皮膜形成剤(単一および複数)（例えば、水分散性またはラテックスポリマー）をプライマー配合物中にプライマーが施用される支持体の全領域の一様な湿潤を増強するのに有効な量で利用することもできる。
【００２８】
さらに、プライマーをカーボンブラック、チキソトロープ剤、顔料、可塑剤、融合助剤、殺生物剤、殺真菌剤、紫外線抑制剤、酸化防止剤等の分散させた充填剤および必要に応じ防湿層として作用する樹脂で改質できる。このような成分は、慣用的な量で使用できる。
【００２９】
本水性プライマーを０℃を超える温度で施用することが推奨される。非水性シーラントおよび接着剤を施用前に高温または室温で乾燥させることができる。水性シーラント等に適用する場合、乾燥工程は省略できる。ラテックスシーラントまたは接着剤は湿ったプライマーに直接施用でき、同時にこれらのシーラントまたは接着剤を硬化できる。
【００３０】
本発明のプライマー組成物は、さらに、当該プライマーと使用されるシーラント、接着剤または被覆剤系のために架橋剤を含有させることができる。かかる架橋剤には、メチロール化および／またはアルコキシル化される尿素樹脂およびメラミン樹脂、エポキシ樹脂、アジリジン類ならびにカルボジイミド類等がある。このような架橋剤は総組成物を基準にして０．１〜２０重量％で存在できるが、これらの架橋剤は貯蔵中の組成物を不安定化させないことを条件とする。
【００３１】
プライマー組成物のｐＨはその水安定性に強い影響を与える可能性がある。組成物の高アルカリ度または高酸度は加水分解およびシランのアルコキシシリル基の縮合を触媒する。組成物のｐＨが中性に近づけば近づくほどエマルションの安定性が良好となる。したがって、ｐＨの好適な範囲は５．５〜８．５である。ｐＨを調整するのに使用することのできる物質は、酢酸ナトリウム、クエン酸ナトリウム、炭酸ナトリウム、重炭酸ナトリウム、リン酸水素ナトリウム、リン酸二水素ナトリウム、および対応するカリウム塩を含む有機または無機緩衝液である。
【００３２】
本発明のシランエマルションプライマーは乳化剤をアルコキシシランと第一の混合をすることにより調製できる。水が加えられ得られる混合物を撹拌して白色、乳状エマルションを与える。得られるエマルションのｐＨを、必要ならｐＨ７．０±１．５に調整する。
【００３３】
シランプライマー類は、種々の水性系または溶媒系ポリマー接着剤、シーラントまたは被覆剤系と共に使用できる。例には、アクリルまたはポリウレタンラテックス類、高固形分ポリウレタン類、エポキシ類およびシリコーン類等がある。水性系で使用されるとき、プライマーが乾燥するのを待つ必要がなく、次いでシーラント、接着剤または被覆剤を施用する。プライマー類は、ＲＴＶシリコーン類、（メタ）アクリレートエステルモノマー、および反応性ＰＵＲホットメルト配合物のような硬化可能な１００％固形配合物と共に有用に使用することもできる。
【００３４】
特定の種類のシーラント、接着剤または被覆剤樹脂系使用の場合、Ｒ1基は、当該樹脂系またはその成分を用いて１種以上のカップリング反応、水素結合、極性基引力等による結合を促進させ得るのに適しているものである。
【００３５】
使用の際、プライマーを施用し、場合により乾燥し、次いでポリマーシーラント、接着剤または被覆剤組成物は慣用法で施用し、硬化させる。ポリマー組成物が水性系である場合、プライマーを十分に乾燥させる前にポリマー組成物に施用するのが有利であり得る。未乾燥または部分的に乾燥したプライマーは典型的にはこのような系に対して相容性がありしかも一定の場合に改良された接着力を与えることが観察されているからである。
【００３６】
慣用温度でポリマー組成物を硬化させ、これは典型的には周囲温度または約２００℃までの上昇させた温度であり得る。このような硬化は当業界の標準的な手段により達成できる。
【００３７】
種々の目的のために、例えば、塗料、接着剤、被覆用材料、コーキング材およびシーラント等と共に本プライマー組成物を使用することが可能である。
【００３８】
【実施例】
下記の非限定的な実施例により本発明を例証する。
評価に使用されるシーラント：
この評価に使用されるすべてのシーラントは市販製品である。それらのブランチ名(branch name)および製造者は下記の通りである：
【００３９】
【表１】
0004467105.tif 000004
【００４０】
接着力剥離試験(Adhesion-in-Peel Test)：
コンクリート支持体を除いたすべての試験用支持体を、イソプロパノール、洗剤（０．１％溶液）により徹底的に洗浄し、さらに脱イオン水により濯いだ。使用前に洗浄した支持体を風乾した。コンクリート支持体は、少なくとも２４時間濃アルカリ溶液中に浸漬させ脱イオン水で徹底的に洗った。風乾したコンクリート支持体を使用前にデシケーター中に貯蔵した。
【００４１】
接着力剥離試験をASTM C 794にしたがって実施した。標本の調製は、支持体上のシーラント薄層中に３０メッシュアルミニウムスクリーンのストリップを埋め込むことにより行い、７日間脱イオン水中に硬化済み標本を浸漬し、そしてインストロン試験器により１８０剥離試験を行った。
【００４２】
AP-134（Witco Corp.により製造された溶媒系シランプライマー）と比較して上記水性プライマーを試験した。
（実施例１）
以下に示す手順を使用して表IIに列挙されている成分からシランエマルションを調製した。
【００４３】
１．５４ｇのS-MAZ 60および１．４６ｇのツイーン40から構成される市販界面活性剤の混合物をNalgeneビーカー中に入れた。この混合物を温水浴を用いてわずかに加温して固形界面活性剤を融かした。（3,4-エポキシシクロヘキシル)-エチトリエトキシシラン（４０ｇ）を加え、次いで得られた混合物を数分間均質になるまで機械式撹拌機で撹拌した。０．４ｇのGermabem IIを殺生物剤として加えた。混合速度を2400 rpmに増し、５６．６ｇの水を加えた。５分間撹拌後白色のエマルションが得られた。このエマルションをOsterブレンダーに移し、さらに５分間高回転数でブレンドし、粒径を小さくした。得られたシランエマルションの平均粒径は０．８ミクロンだった。
【００４４】
【表２】
0004467105.tif 000005
【００４５】
（実施例２）水性プライマー１：
７５ｇの蒸留水の入ったビーカー中に、２５ｇの実施例１で調製した乳化エポキシシランを加えた。この混合物を約１時間マグネチックスターラーによりブレンドし、均質なエマルションを得、これは１０重量％の上記エポキシシランを含有する。
（実施例３）水性プライマー２：
０．５重量％のImicure（登録商標）EMI-24（Air Productsから得られる触媒）もプライマー混合物に加えた以外は実施例２の手順を繰り返した。
（実施例４）異なる支持体に対する接着力
実施例３からの水性プライマー２の薄層を別個の支持体に施用し、室温で一夜乾燥させた。剥離試験用標本をAlex PlusアクリルシーラントおよびDymericポリウレタンシーラント各々を用いて調製した。２３℃で且つ５０％相対湿度で３週間硬化させた。接着力剥離試験を前述水処理後直ちに開始した。試験結果を表IIIに示す。
【００４６】
【表３】
0004467105.tif 000006
【００４７】
（実施例５）湿潤または乾燥プライマー層の比較：
本実施例では、各々実施例２および３からのプライマー１およびプライマー２の双方をAP-134と比較して試験をした。処方「２３０」（アクリルラテックスシーラント）を試験試料を調製するのに使用した。各プライマーをガラス支持体上に別々に均等に噴霧した。次いで、噴霧直後の湿潤したプライマー層および室温で１２時間乾燥後の乾燥プライマー層の双方にシーラントを施用した。２３℃且つ５０％相対湿度で試料を硬化させた。表IVに接着力を比較した。
【００４８】
【表４】
0004467105.tif 000007
【００４９】
（実施例６）水性プライマーの別個のプライマーに対する相容性：
アクリルラテックス、1KポリウレタンおよびRTVシリコーンについての市販製品から本試験に使用するシーラントを選択した。コンクリート支持体に対してプライマー１およびA-134を施用し、これらのプライマーを１２０℃で２０分間乾燥させてからシーラントを施用した。各シーラントに対する各プライマーの相容性を表Vに示す。
【００５０】
【表５】
0004467105.tif 000008
【００５１】
上述の実施例は、本水性プライマーが最も慣用されている種類のシーラント剤（表V）と相容性であることを示す。ポリウレタンシーラントと使用するとき、水性プライマーの性能が溶媒系のAP-134に匹敵する。アクリルラテックスシーラントと使用するとき、水性プライマーの性能は溶媒系プライマーより優れている（表III参照）。
【００５２】
表IVは、本新規なプライマーによる接着力の改良を例証する。すべてのプライマー処理したシーラントで観察された凝集破壊はプライマー処理していないシーラントの接着層破損に匹敵した。驚いたことに、使用したプライマーは、まだ湿っている間に、乾燥したプライマーよりも高い剥離強度を与えた。したがって、新たな湿潤したプライマー層にシーラントまたは接着剤を施用するのが好ましい（特に、水性系シーラント剤が使用されているとき）。これをすることにより、作業時間が短縮される。
【００５３】
表IV中のプライマー１と２の比較は、本検討で使用されたエポキシシランについて、接着力において追加の触媒の作用は重要性が低く、接着力において乾燥温度の作用も重要性が低いことを示す。